(57)【特許請求の範囲】
【請求項１】
ポリエステル繊維を製造する際に、ポリアリルアミン類を含有する組成物、及び、水溶性若しくは水分散性のブロックドイソシアネートまたは水溶性のポリカルボジイミドである架橋剤を含有する組成物を糸条に付与することを特徴とするポリエステル繊維の製造方法。
【請求項２】
架橋剤を含有する前記組成物が、水性エマルジョンとなった紡糸油剤および／または熱延伸後の処理剤に配合され、糸条に付与される請求項１に記載の方法。
【請求項３】
ポリアリルアミン類がポリビニルアミン、ポリビニルメチルアミンもしくはこれらのアミノ基を一部変性したものであることを特徴とする請求項１または２に記載の方法。
【請求項４】
ポリアリルアミン類を含有する組成物を架橋剤を含有する組成物より先にまたは同時に付与することを特徴とする請求項１〜３のいずれかに記載の方法。
【請求項５】
前記架橋剤をポリアリルアミン類に対して０．５〜１０重量％使用する請求項１〜４のいずれかに記載の方法。
【発明の詳細な説明】
【０００１】
【発明の属する技術分野】
本発明は、ポリエステル繊維の接着性を改善する方法に関する。
さらに詳しくは、ポリエステル繊維をポリアリルアミン類と架橋剤で処理することにより、特にゴム、ポリウレタン樹脂、ハロゲン系ビニル樹脂、エチレン酢ビ系樹脂との接着性の改善されたポリエステル繊維の製造法を提供する。
【０００２】
【従来の技術】
近年、ポリエステル繊維は、その力学的性質や熱的性質が優れていること、およびコスト面の有利性からタイヤ、ベルト、シート、およびホース等のゴム構造物の補強材料として、広く使用されるようになってきた。しかしながら、ポリエステルは、分子構造上、接着性を誘起すると考えられる官能基がほとんどなく、表面が不活性であり、特にゴムとの接着性はナイロンやレーヨンに比較して不十分である。
【０００３】
従来、このポリエステル繊維を、たとえばタイヤコードとして用いる場合には、ゴムとの接着性を得るために、エポキシ化合物、イソシアネート化合物、ポリエチレンイミン、などをそれぞれ、もしくは、併用して表面に処理した後、レゾルシン／ホルマリン／ラテックス接着剤（ＲＦＬ接着剤）を塗布後、熱処理する方法が知られている（特公昭３９−１０５１４号公報、特公昭４０−１７１３１号公報、特開平３−８２８７３号公報）。この方法では処理方法が２段に分かれ、作業が煩雑になるうえ、毒性の高いエポキシ化合物やイソシアネート化合物を用いる必要がある。
【０００４】
また、近年、ポリエステル繊維の製造工程において、熱延伸後に、１分子内にエポキシ基２個以上有するエポキシ化合物、ブロックドイソシアネート化合物、およびシランカップリング剤を含む処理剤を付与して、１段階の接着処理で接着性を向上させる方法も公知となっている（特開平８−２８４０２５号公報）。この方法では、付与時の糸速度が速いために、毒性の高いエポキシ化合物やシランカップリング剤が飛散して、作業環境の悪化を引き起こすことが懸念される。
【０００５】
また、ここで用いられるようなポリアリルアミン類を脂肪族ポリエポキシ系化合物の架橋剤として用いる方法も近年行われている。（特開平３−１６７３７１、特開平４−２８８５、特開平４−１２６８７６、特開平４−２０２８５８、特開平４−２４０２７０、特開平４−２５７３７４、特開平５−３３２６７）。しかしながら、この場合も前述のように、毒性の高いエポキシ化合物が飛散して、作業環境の悪化を引き起こすことが懸念される。また、ポリアリルアミンを単独で用いて、熱処理を行う方法も用いられている。（特開平５−１２５６７１）。この場合は、厳密に管理された温度、時間の熱処理が不可欠となる。
【０００６】
【発明が解決しようとする課題】
本発明は、ポリエステル繊維製造工程における、新規な処理剤と架橋剤の組み合わせを用いる接着性の改善法を提供することを目的とする。
【０００７】
【課題を解決するための手段】
本発明者らは、ポリエステル繊維のゴムに対する接着性を前処理にて改善する方法を鋭意研究の結果、ポリエステル繊維を製造する際に、ポリアリルアミン類を含有する組成物、及び、水溶性若しくは水分散性のブロックドイソシアネートまたは水溶性のポリカルボジイミドである架橋剤を含有する組成物を糸条に付与することにより、ポリエステル繊維のゴムとの接着性を改善しうることを見いだした。
【０００８】
以下に、本発明について詳細に説明する。
本発明におけるポリエステルとは、ポリエチレンテレフタレート、ポリエチレンナフタレート、およびこれらを主成分とするポリエステルから成るマルチフィラメントであり、末端基封止剤などの添加剤の添加の有無、ポリエステルの分子量、デニール数、フィラメント数、断面形状、表面構造、糸物性等にはなんらの限定も受けるものではない。
【０００９】
溶融紡出されたポリエステルの糸条は、冷却固化された後に紡糸油剤が付与される。紡糸油剤は、その組成は特に限定されないが、一般的に、天然油、合成油、エステル成分、平滑成分、乳化・分散剤成分、帯電防止剤、酸化防止剤、耐熱剤等の成分を含むものであり、作業環境上の面から水性エマルジョンで付与されるのが好ましい。紡糸油剤には、ポリアリルアミン類を含有する組成物および／または架橋剤を含有する組成物を配合することができる。
【００１０】
熱延伸した後には、処理剤を付与することができる。この場合、延伸工程と緩和工程の間、または緩和工程と巻取り工程の間で付与する。処理剤は、その組成は特に限定されないが、一般的に、平滑剤や柔軟性付与剤等の成分を含むことが多く、また作業環境上の面から水性エマルジョンで付与されるのが好ましい。処理剤には、ポリアリルアミン類を含有する組成物および／または架橋剤を含有する組成物を配合することができる。また、処理剤を使用しなくても構わない。その場合は、ポリアリルアミン類を含有する組成物および／または架橋剤を含有する組成物が単独で付与されることになる。
【００１１】
ポリアリルアミン類を含有する組成物および／または架橋剤を含有する組成物は、それぞれ、紡糸油剤および処理剤のいずれか片方に、もしくはそれぞれに配合することが可能である。一般的に、ポリアリルアミン類を含有する組成物は、架橋剤を含有する組成物と同時か、架橋剤を含有する組成物よりも先に付与されることが好ましい。
【００１２】
紡糸油剤および／または処理剤に対して、ポリアリルアミン類を含有する組成物および／または架橋剤を含有する組成物を配合してポリエステルフィラメントに付与する場合、その配合比率は、配合系の粘度や糸条に対する付与量に応じて変化させることができる。通常、ポリアリルアミン類は糸条に対して０．０５〜１．０重量％を、架橋剤はポリアリルアミン類に対して０．５〜１０重量％を配合することが好ましい。付与方法は、通常のローラー式給油法や、ノズル式給油法により行われるのが一般的であり、紡糸油剤および処理剤は、水性エマルジョンの形で使用されるのが好ましい。
【００１３】
ポリアリルアミン類としては、ポリビニルアミンおよび化１で示されるビニルメチルアミンが好ましく用いられる。また、これらのアミノ基をアルキルアミノエーテル基やアルキルアミド基などに部分的に変性したポリアリルアミン類を用いることもできる。
【００１４】
【化１】
0003853935.tif 000002
【００１５】
ポリアリルアミン類は水溶性のものが好ましい。その分子量には特に制限はないが、ポリアリルアミンはラジカル重合法によって製造されるので、Ｍｎが２０００未満の低分子量の製品を安定して得ることは困難である。市販製品としては、ポリビニルアミンＰＶＡＭ−０５９５Ｂ（三菱化学株式会社）、ポリアリルアミンＰＡＡ−１０Ｃ（日東紡績株式会社）等が使用できる。
【００１６】
架橋剤としては、ポリアリルアミン類のアミノ基に対して活性のある多官能の化合物を用いることができるが、ブロックドイソシアネート化合物、ポリウレタン樹脂もしくはポリカルボジイミドが好ましく用いられる。
架橋剤として用いられるブロックドイソシアネート化合物の中でも、特に、水分散性か水溶性で、低温解離型のものがより好ましく用いられる。これは、たとえば、特開昭４９−３８１１５号公報、特開昭５２−８０６０号公報、特公昭５５−３９２５４号公報に記載される技術による化合物類であり、市販製品としては、エラストロンＢＮ−６９、ＢＮ−４４、ＢＮ−０４、ＢＮ−０８（第一工業製薬株式会社）、タケネートＷＢ−７００、ＷＢ−７７０（武田薬品工業株式会社）等が使用できる。また、ポリウレタン樹脂の場合は、特に水分散性か水溶性のポリエステル系のものがより好ましく用いられる。
【００１７】
架橋剤として用いられるポリカルボジイミドの中でも、特に、水溶性のポリカルボジイミド樹脂がより好ましく用いられる。これは、たとえば、特公平５−２７４５０号公報、特開平７−３３０８４９号公報に記載される技術による化合物類であり、市販製品としては、カルボジライトＶ−０２、Ｖ−０４、Ｖ−０６（日清紡績株式会社）等が使用できる。
【００１８】
ポリアリルアミン類を含有する組成物と架橋剤を含有する組成物を、処理剤とともに付与する場合には、糸条を巻取ったあとに、熟成処理を行うのがより好ましい（特公昭５１−３９９９７号公報参照）。熟成処理は、通常５０℃〜Ｔｇ＋３０℃（Ｔｇはポリエステル繊維のガラス転移温度（℃））の温度で１〜７時間以上行うのが好適（特開昭６０−２１９７０号公報）である。
【００１９】
本発明で得られた接着性改良ポリエステルフィラメント（コード）は、ゴムとの接着の前に、通常、レゾルシン／ホルマリン重縮合物とラテックスを含む接着液（以下、ＲＦＬ液）で処理される。ＲＦＬ液には、上記主成分のほかに公知のさまざまな添加剤が配合されるが、その組成にはなんらの制限を受けるものではない。また、その付与量は固形分にして、コードに対して１〜１０％が好ましい。ＲＦＬ液を付与した後は公知の温度および時間で乾燥、熱処理を行うことにより、ゴムとの接着に用いられる。
【００２０】
【実施例】
次に、本発明の具体的な実施例を以下に記すが、本発明はこれらの実施例に限定されるものではない。なお、「部」は重量部を、「％」は重量％を意味する。
本発明の接着性改良剤は、ポリアリルアミン類を含有する組成物については、ポリアリルアミン類を純分として糸条（ポリエステルフィラメント１０００ｄｅ−１９２ｆ）に対して０．３％を、架橋剤を含有する組成物については、架橋剤を純分としてエチレンイミングラフトポリマーに対して５％を糸条に付与した。得られた糸条は、そのまま、あるいは５０℃で３時間の熟成処理をした後にコードとし、接着力を評価した。
接着力の評価は次の方法により行った。接着性改良コード７本を自動車タイヤ用カーカス配合未加硫ゴム表層に配置し、１６０℃で１５分間、２００ｋｇ／ｃｍ2 の圧力をかけて加硫した後、５本のコードを２０ｃｍ／ｍｉｎで引きはがす際の必要な力を、比較例１を１００とした相対指数で表１にまとめて示した。
【００２１】
実施例１〜４
主剤としてポリアリルアミン類を含有する組成物であるＰＶＡＭ−０５９５Ｂと、架橋剤として水溶性ブロックドイソシアネートであるエラストロンＢＮ−０４（実施例１、２）、水溶性ポリカルボジイミドであるカルボジライトＶ−０２（実施例３）、カルボジライトＶ−０４（実施例４）をそれぞれ混合した水性エマルジョンを、紡糸油剤あるいは処理剤に配合して付与して得たコードについて前述の通り接着性を評価した。
【００２２】
実施例５〜１０
主剤としてポリアリルアミン類を含有する組成物であるＰＡＡ−１０Ｃと、架橋剤としてエラストロンＢＮ−０４（実施例５、６）、カルボジライトＶ−０２（実施例７、８、９）、カルボジライトＶ−０４（実施例１０）をそれぞれ紡糸油剤、あるいは処理剤に配合して付与して得たコードについて前述の通り接着性を評価した。
【００２３】
比較例１
ポリアリルアミン類を含有する組成物および架橋剤を含有する組成物を含まず、紡糸油剤のみ、および処理剤のみを付与して得たコードについて同様に評価した。
【００２４】
比較例２
ポリアリルアミン類を含有する組成物を含まず、紡糸油剤のみ、および架橋剤として水溶性ポリカルボジイミドであるカルボジライトＶ−０２を含有する組成物を含む処理剤を付与して得たコードについて同様に評価した。
【００２５】
実施例１１
実施例１の条件で得た糸条を、５０℃で３時間熟成して得たコードについて、同様に評価した。
【００２６】
実施例１２〜１４
実施例５、７、および１０の条件で得た糸条を、５０℃で３時間熟成して得たコードについて、同様に評価した。
【００２７】
比較例３、４
比較例１、２の条件で得た糸条を、５０℃で３時間熟成して得たコードについて、同様に評価した。
【００２８】
【表１】
0003853935.tif 000003
【００２９】
【発明の効果】
本発明の製造方法は、毒性の高いエポキシ化合物に代わる安全性の高い処理であり、ゴムとの接着性が改善されたポリエステル繊維を製造することができる。